(57)【要約】【課題】析出によりポリアミド粉末を製造する方法を提供する。【解決手段】  本発明は、少なくとも１種の半結晶性ポリアミド（Ｐ）及び少なくとも１種の添加剤（Ａ）を含むポリアミド粉末（ＰＰ）を製造する方法に関する。半結晶性ポリアミド（Ｐ）及び少なくとも１種の添加剤（Ａ）は、最初に押出機中で互いに配合され、その後続いて溶媒（ＳＶ）中に導入され、それからその中で少なくとも１種の半結晶性ポリアミド（Ｐ）が結晶化し、ポリアミド粉末（ＰＰ）が得られる。本発明はさらに、このようにして得ることができるポリアミド粉末（ＰＰ）、及びポリアミド粉末（ＰＰ）の焼結粉末（ＳＰ）としての使用方法、並びにポリアミド粉末（ＰＰ）の選択的レーザー焼結によって成形体を製造する方法に関する。
2020506991.tif 000002
【特許請求の範囲】
【請求項１】
少なくとも１種の半結晶性ポリアミド（Ｐ）、及び無機顔料及び安定剤からなる群から選択される少なくとも１種の添加剤（Ａ）を含むポリアミド粉末（ＰＰ）を製造する方法であって、以下の工程、
ａ）前記少なくとも１種の半結晶性ポリアミド（Ｐ）及び前記少なくとも１種の添加剤（Ａ）を押出機内で配合して、前記少なくとも１種の半結晶性ポリアミド（Ｐ）及び前記少なくとも１種の添加剤（Ａ）を含む配合混合物（ｃＭ）を得る工程、
ｂ）工程ａ）で得られた前記配合混合物（ｃＭ）を前記押出機から押出して、前記少なくとも１種の半結晶性ポリアミド（Ｐ）及び前記少なくとも１種の添加剤（Ａ）を含む押出混合物（ｅＭ）を得る工程、
ｃ）工程ｂ）で得られた前記押出混合物（ｅＭ）を溶媒（ＳＶ）中に導入して、前記押出混合物（ｅＭ）及び前記溶媒（ＳＶ）を含む第一の懸濁液（Ｓ１）を得、前記溶媒（ＳＶ）がラクタム及び水を含む工程、
ｄ）工程ｃ）で得られた前記第一の懸濁液（Ｓ１）を第一の温度（Ｔ１）に加熱し、前記押出混合物（ｅＭ）に存在する前記少なくとも１種の半結晶性ポリアミド（Ｐ）を前記溶媒（ＳＶ）中に溶解させて、前記溶媒（ＳＶ）中に溶解した前記少なくとも１種の半結晶性ポリアミド（Ｐ）及び前記少なくとも１種の添加剤（Ａ）を含む混合物（Ｇ）を得る工程、
ｅ）工程ｄ）で得られた前記混合物（Ｇ）を第二の温度（Ｔ２）に冷却し、前記少なくとも１種の半結晶性ポリアミド（Ｐ）を結晶化させて、前記溶媒（ＳＶ）中に懸濁した前記ポリアミド粉末（ＰＰ）を含む第二の懸濁液（Ｓ２）を得る工程、
ｆ）工程ｅ）で得られた前記第二の懸濁液（Ｓ２）から前記ポリアミド粉末（ＰＰ）を分離する工程、
を含む方法。
【請求項２】
工程ｄ）において、工程ｃ）で得られた前記第一の懸濁液（Ｓ１）を１４０℃〜２００℃の範囲の第一の温度（Ｔ１）に加熱する、請求項１に記載の方法。
【請求項３】
工程ｅ）において、工程ｄ）で得られた前記混合物（Ｇ）を１００℃〜１４０℃の範囲の第二の温度（Ｔ２）に冷却する、請求項１又は２に記載の方法。
【請求項４】
前記溶媒（ＳＶ）が、ラクタム、水及びそれらの混合物からなる群から選択される、請求項１から３のいずれか一項に記載の方法。
【請求項５】
工程ｃ）で得られた前記第一の懸濁液（Ｓ１）が、前記第一の懸濁液（Ｓ１）の総質量に対して、１質量％〜２５質量％の範囲の前記押出混合物（ｅＭ）、及び７５質量％〜９９質量％の範囲の前記溶媒（ＳＶ）を含む、請求項１から４のいずれか一項に記載の方法。
【請求項６】
工程ｂ）で得られた前記押出混合物（ｅＭ）が、前記押出混合物（ｅＭ）の総質量に対して、０．０５質量％〜５質量％の範囲の前記少なくとも１種の添加剤（Ａ）を含む、請求項１から５のいずれか一項に記載の方法。
【請求項７】
工程ｂ）で得られた前記押出混合物（ｅＭ）が、前記押出混合物（ｅＭ）の全質量に対して、＞５質量％〜５０質量％の範囲の前記少なくとも１種の添加剤（Ａ）を含む、請求項１から５のいずれか一項に記載の方法。
【請求項８】
前記少なくとも１種のポリアミド（Ｐ）が、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６／６Ｔ、ＰＡ６／６Ｉ、ＰＡ６／６Ｉ６Ｔ、ＰＡ６．３６、ＰＡ６／６６、ＰＡ６／１２、ＰＡ６６／６／６１０、ＰＡ  ＰＡＣＭ１２、ＰＡ６Ｉ／６Ｔ／ＰＡＣＭ、及び上述のポリアミドの２種以上のコポリアミドからなる群から選択される、請求項１から７のいずれか一項に記載の方法。
【請求項９】
前記安定剤が、立体障害フェノール、立体障害アミン、ホスファイト及び銅安定剤からなる群から選択される、請求項１から８のいずれか一項に記載の方法。
【請求項１０】
少なくとも前記混合物（Ｇ）をスターラーで工程ｅ）の間に撹拌し、前記混合物（Ｇ）へのスターラーの比出力量が１００〜５００Ｗ／ｍ３の範囲である、請求項１から９のいずれか一項に記載の方法。
【請求項１１】
工程ｂ）の間の押出しにおいて、前記配合混合物（ｃＭ）を０．５〜６ｍｍの範囲の粒度にペレット化する、請求項１から１０のいずれか一項に記載の方法。
【請求項１２】
無機顔料がカーボンブラック及び金属酸化物からなる群から選択される、請求項１から１１のいずれか一項に記載の方法。
【請求項１３】
請求項１から１２のいずれか一項に記載の方法によって得ることができるポリアミド粉末（ＰＰ）。
【請求項１４】
請求項１３に記載のポリアミド粉末（ＰＰ）を、焼結粉末（ＳＰ）として使用する方法。
【請求項１５】
請求項１３に記載のポリアミド粉末（ＰＰ）の選択的レーザー焼結による成形体を製造するための方法。
【発明の詳細な説明】
【技術分野】
【０００１】
本発明は、少なくとも１種の半結晶性ポリアミド（Ｐ）及び少なくとも１種の添加剤（Ａ）を含むポリアミド粉末（ＰＰ）を製造する方法に関する。半結晶性ポリアミド（Ｐ）及び少なくとも１種の添加剤（Ａ）は、最初に押出機中で互いに配合され、その後続いて溶媒（ＳＶ）中に導入され、それからその中で少なくとも１種の半結晶性ポリアミド（Ｐ）が結晶化し、ポリアミド粉末（ＰＰ）が得られる。本発明はさらに、このようにして得ることができるポリアミド粉末（ＰＰ）、及びポリアミド粉末（ＰＰ）の焼結粉末（ＳＰ）としての使用方法、並びにポリアミド粉末（ＰＰ）の選択的レーザー焼結によって成形体を製造する方法に関する。
【背景技術】
【０００２】
プロトタイプの迅速な提供は、ごく最近しばしば対処される課題である。このいわゆる「ラピッドプロトタイピング（rapid prototyping）」に特に適している１つの方法は、選択的レーザー焼結（ＳＬＳ）である。これは、チャンバ内でプラスチック粉末にレーザービームを選択的に照射することを伴う。粉末が融解し、融解した粒子が融合して再凝固する。プラスチック粉末を繰り返し施与し、その後続いてレーザー照射することで、三次元成形体がモデル化できる。
【０００３】
粉体ポリマーから成形体を製造するための選択的レーザー焼結の方法は、特許明細書ＵＳ６，１３６，９４８及びＷＯ９６／０６８８１に詳細に記載されている。
【０００４】
ポリアミド粉末は特に、選択的レーザー焼結（ＳＬＳ）における焼結粉末として適している。先行技術は、焼結粉末として用いられ得る種々のポリアミド粉末を記載している。先行技術に記載されているポリアミド粉末は、通常無着色であるか、又はその後の着色により着色される。
【０００５】
無着色の焼結粉末の欠点は特に、それらが変色及び／又は黄変の影響を、特に選択的レーザー焼結プロセスの間に受けやすいことである。その後続いて着色された焼結粉末は完全には着色されず、これらの焼結粉末から製造された構成部品の特にその後の処置において、不均一な色印象をもたらす。
【０００６】
さらに、先行技術に記載されている選択的レーザー焼結用の焼結粉末は、しばしばほんのわずかな耐老化性しかなく、再利用特性が不十分である。特に、それらの熱酸化安定性は低いため、繰り返し使用すると黄変及びポリマー鎖の分解及び／又は成長が起こることで、焼結粉末の粘度及びそれから製造される構成部品の機械的特性の変化が現れる。
【０００７】
さらに、焼結粉末の焼結窓（sintering window）は、選択的レーザー焼結において特に重要である。これは、レーザー焼結操作における構成要素の反りを減少させるために、できるだけ広くするべきである。特に、先行技術に記載されているその後続いて着色される焼結粉末は、純粋な焼結粉末の焼結窓と比較して、しばしば狭い焼結窓を示す。
【先行技術文献】
【特許文献】
【０００８】
【特許文献１】ＵＳ６，１３６，９４８
【特許文献２】ＷＯ９６／０６８８１
【発明の概要】
【発明が解決しようとする課題】
【０００９】
よって、本発明によって対処される課題は、ポリアミド粉末（ＰＰ）を製造する方法を提供することであり、この方法において、ポリアミド粉末（ＰＰ）は、選択的レーザー焼結プロセスにおける焼結粉末（ＳＰ）としての使用に特に適している。先行技術に記載された方法及び焼結粉末の上述の欠点は、この方法及びそれから得ることができるポリアミド粉末（ＰＰ）において存在しないか、又は大幅に減少される。この方法はさらに、できるだけ簡易で安価に行われる。
【課題を解決するための手段】
【００１０】
この課題は、少なくとも１種の半結晶性ポリアミド（Ｐ）、及び無機顔料及び安定剤からなる群から選択される少なくとも１種の添加剤（Ａ）を含むポリアミド粉末（ＰＰ）を製造する方法であって、以下の工程、
ａ）少なくとも１種の半結晶性ポリアミド（Ｐ）及び少なくとも１種の添加剤（Ａ）を押出機内で配合して、少なくとも１種の半結晶性ポリアミド（Ｐ）及び少なくとも１種の添加剤（Ａ）を含む配合混合物（ｃＭ）を得る工程、
ｂ）工程ａ）で得られた配合混合物（ｃＭ）を押出機から押出して、少なくとも１種の半結晶性ポリアミド（Ｐ）及び少なくとも１種の添加剤（Ａ）を含む押出混合物（ｅＭ）を得る工程、
ｃ）工程ｂ）で得られた押出混合物（ｅＭ）を溶媒（ＳＶ）中に導入して、押出混合物（ｅＭ）及び溶媒（ＳＶ）を含む第一の懸濁液（Ｓ１）を得る工程、
ｄ）工程ｃ）で得られた第一の懸濁液（Ｓ１）を第一の温度（Ｔ１）に加熱し、押出混合物（ｅＭ）に存在する少なくとも１種の半結晶性ポリアミド（Ｐ）を溶媒（ＳＶ）中に溶解させて、溶媒（ＳＶ）中に溶解した少なくとも１種の半結晶性ポリアミド（Ｐ）及び少なくとも１種の添加剤（Ａ）を含む混合物（Ｇ）を得る工程、
ｅ）工程ｄ）で得られた混合物（Ｇ）を第二の温度（Ｔ２）に冷却し、少なくとも１種の半結晶性ポリアミド（Ｐ）を結晶化させて、溶媒（ＳＶ）中に懸濁したポリアミド粉末（ＰＰ）を含む第二の懸濁液（Ｓ２）を得る工程、
ｆ）工程ｅ）で得られた第二の懸濁液（Ｓ２）からポリアミド粉末（ＰＰ）を分離する工程、
を含む方法によって解決される。
【００１１】
驚くべきことに、本発明の方法により製造されたポリアミド粉末（ＰＰ）は、特に狭い粒度分布を示し、その上、選択的レーザー焼結プロセスにおける使用に特に適していることが見出された。さらに、本発明により製造されたポリアミド粉末（ＰＰ）は特に貯蔵安定性があり、レーザー焼結プラントでの熱老化後でさえ高い再利用性を維持するので、成形体の製造で融解しなかったポリアミド粉末（ＰＰ）を再利用し得る。その上、複数回のレーザー焼結サイクルの後でさえ、本発明によるポリアミド粉末（ＰＰ）は、最初のサイクル時と同様に有利な焼結特性を有する。
【００１２】
本発明によるポリアミド粉末（ＰＰ）はさらに、複数回の焼結サイクルの後でさえ、変色が、あったとしても非常に少なく、十分に拡大された焼結窓（ＷＳＰ）を有するので、選択的レーザー焼結によってそのポリアミド粉体から製造される成形体は、反りが、あったとしても著しく減少される。
【００１３】
以下に、本発明をより詳細に説明する。
【図面の簡単な説明】
【００１４】
【図１】図１は示差走査熱量測定（ＤＳＣ）図である。
【発明を実施するための形態】
【００１５】
半結晶性ポリアミド（Ｐ）
本発明による方法において製造されたポリアミド粉末（ＰＰ）は、少なくとも１種の半結晶性ポリアミド（Ｐ）を含む。
【００１６】
本発明において、「少なくとも１種の半結晶性ポリアミド（Ｐ）」とは、厳密に１種の半結晶性ポリアミド（Ｐ）か、又は２種以上の半結晶性ポリアミド（Ｐ）の混合物（ブレンド）を意味する。
【００１７】
本発明において、「半結晶性」とは、ポリアミドが、各場合ともＩＳＯ  １１３５７−４：２０１４に従った示差走査熱量測定（ＤＳＣ）によって２０Ｋ／分の加熱速度で測定して、＞４５Ｊ／ｇ、好ましくは＞５０Ｊ／ｇ、とりわけ好ましくは＞５５Ｊ／ｇの融解エンタルピーΔＨ２（Ａ）を有することを意味する。
【００１８】
さらに、少なくとも１種の半結晶性ポリアミド（Ｐ）は、各場合ともＩＳＯ  １１３５７−４：２０１４に従った示差走査熱量測定（ＤＳＣ）によって２０Ｋ／分の加熱速度で測定して、＜２００Ｊ／ｇ、特に好ましくは＜１７５Ｊ／ｇ、とりわけ好ましくは＜１５０Ｊ／ｇの融解エンタルピーΔＨ２（Ａ）を有することが好ましい。
【００１９】
少なくとも１種の半結晶性ポリアミド（Ｐ）として適しているのは、例えば７〜１３環員を有するラクタムから誘導されるポリアミド（Ｐ）である。少なくとも１種の半結晶性ポリアミド（Ｐ）として、ジカルボン酸のジアミンとの反応によって得られるポリアミド（Ｐ）も適している。
【００２０】
ラクタムから誘導されるポリアミドとして、例えば、カプロラクタム、カプリロラクタム及び／又はラウロラクタムから誘導されるポリアミドが挙げられる。
【００２１】
適したポリアミドとして、ω−アミノアルキルニトリルから得ることができるものがさらに挙げられる。好ましいω−アミノアルキルニトリルは、ポリアミド６をもたらすアミノカプロニトリルである。ジニトリルをジアミンと反応させてもよい。ここで、重合してポリアミド６６をもたらすアジポジニトリル及びヘキサメチレンジアミンが好ましい。ニトリルの重合は、好ましくは水の存在下で行われ、直接重合としても知られている。
【００２２】
少なくとも１種の半結晶性ポリアミド（Ｐ）としてジカルボン酸及びジアミンから得ることができるポリアミドが用いられる場合、６〜３６個の炭素原子、好ましくは６〜１２個の炭素原子、特に好ましくは６〜１０個の炭素原子を有するジカルボン酸アルカン（脂肪族ジカルボン酸）が用いられ得る。芳香族ジカルボン酸もまた適している。
【００２３】
ここでジカルボン酸の例として、アジピン酸、アゼライン酸、セバシン酸、ドデカンジオン酸及びテレフタル酸及び／又はイソフタル酸が挙げられる。
【００２４】
適したジアミンは、例えば、４〜３６個の炭素原子を有するアルカンジアミン、好ましくは６〜１２個の炭素原子を有するアルカンジアミン、特に６〜８個の炭素原子を有するアルカンジアミン、及び芳香族ジアミン、例えばｍ−キシリレンジアミン、ジ（４−アミノフェニル）メタン、ジ（４−アミノシクロヘキシル）メタン、２，２−ジ（４−アミノフェニル）プロパン及び２，２−ジ（４−アミノシクロヘキシル）プロパン、及び１，５−ジアミノ−２−メチルペンタンである。
【００２５】
少なくとも１種の半結晶性ポリアミド（Ｐ）として好ましいのは、ポリヘキサメチレンアジパミド、ポリヘキサメチレンセバカミド及びポリカプロラクタム、及び特に５〜９５質量％のカプロラクタム単位の割合を有するコポリアミド６／６６である。
【００２６】
上記及び下記に列挙するモノマーの２種以上の共重合により得ることができるポリアミド、又は任意の所望の混合比による複数のポリアミドの混合物も、適している。
【００２７】
よって適したポリアミドは、脂肪族、半芳香族又は芳香族ポリアミドである。「脂肪族ポリアミド」という用語は、ポリアミドが専ら脂肪族モノマーから構成されていることを意味する。「半芳香族ポリアミド」という用語は、ポリアミドが脂肪族及び芳香族モノマーの両方から構成されていることを意味する。「芳香族ポリアミド」という用語は、ポリアミドが専ら芳香族モノマーから構成されていることを意味する。
【００２８】
以下の非排他的なリストは、本発明による方法における少なくとも１種の半結晶性ポリアミド（Ｐ）としての使用に好ましい半結晶性ポリアミドを含む。
【００２９】
ＡＢポリマー：
ＰＡ４    ピロリドン
ＰＡ６    ε−カプロラクタム
ＰＡ７    エナントラクタム
ＰＡ８    カプリロラクタム
ＡＡ／ＢＢポリマー：
ＰＡ４６    テトラメチレンジアミン、アジピン酸
ＰＡ６６    ヘキサメチレンジアミン、アジピン酸
ＰＡ６９    ヘキサメチレンジアミン、アゼライン酸
ＰＡ６１０    ヘキサメチレンジアミン、セバシン酸
ＰＡ６１２    ヘキサメチレンジアミン、デカンジカルボン酸
ＰＡ６１３    ヘキサメチレンジアミン、ウンデカンジカルボン酸
ＰＡ６Ｔ    ヘキサメチレンジアミン、テレフタル酸
ＰＡ  ＭＸＤ６    ｍ−キシリレンジアミン、アジピン酸
ＰＡ６／６ｌ    （ＰＡ６参照）ヘキサメチレンジアミン、イソフタル酸
ＰＡ６／６Ｔ    （ＰＡ６及びＰＡ６Ｔ参照）
ＰＡ６／６６    （ＰＡ６及びＰＡ６６参照）
ＰＡ６／１２    （ＰＡ６参照）、ラウリロラクタム
ＰＡ６６／６／６１０    （ＰＡ６６、ＰＡ６及びＰＡ６１０参照）
ＰＡ６Ｉ／６Ｔ／ＰＡＣＭ    ＰＡ６Ｉ／６Ｔ及びジアミノジシクロヘキシルメタンとして
ＰＡ６／６Ｉ６Ｔ    （ＰＡ６及びＰＡ６Ｔ参照）ヘキサメチレンジアミン、イソフタル酸
少なくとも１種の半結晶性ポリアミド（Ｐ）は、好ましくは、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６／６Ｔ、ＰＡ６／６Ｉ、ＰＡ６／６Ｉ６Ｔ、ＰＡ６．３６、ＰＡ６／６６、ＰＡ６／１２、ＰＡ６６／６／６１０、ＰＡ  ＰＡＣＭ１２、ＰＡ６Ｉ／６Ｔ／ＰＡＣＭ及び上述のポリアミドの２種以上のコポリアミドからなる群から選択される。
【００３０】
少なくとも１種の半結晶性ポリアミド（Ｐ）は、特に好ましくは、ＰＡ６、ＰＡ６６、ＰＡ６１０、ＰＡ６１２、ＰＡ６．３６、ＰＡ６／６６、ＰＡ６／６Ｉ６Ｔ、ＰＡ６／６Ｔ及びＰＡ６／６Ｉからなる群から選択される。
【００３１】
少なくとも１種の半結晶性ポリアミド（Ｐ）は、とりわけ好ましくは、ＰＡ６、ＰＡ６６、ＰＡ６１０、ＰＡ６／６６及びＰＡ６／６Ｔからなる群から選択される。
【００３２】
よって本発明はまた、少なくとも１種の半結晶性ポリアミド（Ｂ）が、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６／６Ｔ、ＰＡ６／６Ｉ、ＰＡ６／６Ｉ６Ｔ、ＰＡ６．３６、ＰＡ６／６６、ＰＡ６／１２、ＰＡ６６／６／６１０、ＰＡ  ＰＡＣＭ１２、ＰＡ６Ｉ／６Ｔ／ＰＡＣＭ及び上述のポリアミドの２種以上のコポリアミドからなる群から選択される方法を提供する。
【００３３】
少なくとも１種の半結晶性ポリアミド（Ｐ）は、例えば７０〜３５０ｍｌ／ｇの範囲の、好ましくは７０〜２４０ｍｌ／ｇの粘度数（ＶＺ（Ｐ））を有する。本発明によれば、少なくとも１種の半結晶性ポリアミド（Ｐ）の粘度数（ＶＺ（Ｐ））の決定は、ＩＳＯ  ３０７：２０１３−０８に従って、少なくとも１種の半結晶性ポリアミド（Ｐ）の０．５質量％溶液中及び９６質量％の硫酸中２５℃で行われる。
【００３４】
少なくとも１種の半結晶性ポリアミド（Ｐ）は、好ましくは、５００〜２００００００ｇ／モルの範囲の、特に好ましくは５０００〜５０００００ｇ／モルの範囲の、とりわけ好ましくは１００００〜１０００００ｇ／モルの範囲の質量平均分子量（ＭＷ）を有する。質量平均分子量（Ｍｗ）は、ＡＳＴＭ−Ｄ４００１に従って決定される。
【００３５】
少なくとも１種の半結晶性ポリアミド（Ｐ）は通常、融解温度（ＴＭ（Ｐ））を有する。少なくとも１種の半結晶性ポリアミド（Ｐ）の融解温度（ＴＭ（Ｐ））は、例えば、７０℃〜３００℃の範囲であり、好ましくは１８０℃〜２９５℃の範囲である。
【００３６】
少なくとも１種の半結晶性ポリアミド（Ｐ）の融解温度（ＴＭ（Ｐ））は、示差走査熱量測定によって決定される。示差走査熱量測定（ＤＳＣ）によって融解温度（ＴＭ（Ｐ））を決定するために、加熱ラン（Ｈ）と冷却ラン（Ｃ）を通常測定する。これは図１に例として示すようなＤＳＣ図をもたらす。そして融解温度（ＴＭ（Ｐ））は、ＤＳＣ図の加熱ラン（Ｈ）の融解ピークが最大点を有する温度を意味すると理解されるべきである。よって、融解温度（ＴＭ（Ｐ））は、以下に記載する融解の開始温度（ＴＭ開始）とは異なる。融解温度（ＴＭ（Ｐ））は通常、融解の開始温度（ＴＭ開始）より高い。
【００３７】
少なくとも１種の半結晶性ポリアミド（Ｐ）は通常、ガラス転移温度（ＴＧ（Ｐ））も有する。少なくとも１種の半結晶性ポリアミド（Ｐ）のガラス転移温度（ＴＧ（Ｐ））は例えば、乾燥状態で測定して、０℃〜１１０℃の範囲であり、好ましくは４０℃〜１０５℃の範囲である。
【００３８】
本発明において、「乾燥状態で」とは、少なくとも１種の半結晶性ポリアミド（Ｐ）が、各場合とも少なくとも１種の半結晶性ポリアミド（Ｐ）の総質量に対して、３質量％未満、好ましくは１質量％未満、とりわけ好ましくは０．５質量％未満の溶媒（ＳＶ）、好ましくは水、を含むことを意味する。
【００３９】
溶媒（ＳＶ）については、工程ｃ）で用いられる溶媒（ＳＶ）に関する説明及び選好が対応して適用される。
【００４０】
少なくとも１種の半結晶性ポリアミド（Ｐ）のガラス転移温度（ＴＧ（Ｐ））は、示差走査熱量測定によって決定される。本発明によれば、決定は、少なくとも１種の半結晶性ポリアミド（Ｐ）の試料について、最初に第一の加熱ラン（Ｈ１）、次いで冷却ラン（Ｃ）、その後続いて第二の加熱ラン（Ｈ２）を測定することによって達成される（出発質量約８．５ｇ）。第一の加熱ラン（Ｈ１）及び第二の加熱ラン（Ｈ２）における加熱速度は２０Ｋ／分である。冷却ラン（Ｃ）における冷却速度も同様に２０Ｋ／分である。ＤＳＣ図の第二の加熱ラン（Ｈ２）において、少なくとも１種の半結晶性ポリアミド（Ｐ）のガラス転移の領域で、段が得られる。少なくとも１種の半結晶性ポリアミド（Ｐ）のガラス転移温度（ＴＧ（Ｐ））は、ＤＳＣ図の段高さの半分での温度に対応する。ガラス転移温度（ＴＧ）を決定するこの方法は、当業者に既知である。
【００４１】
半結晶性ポリアミド（Ｐ）は通常、１３０℃〜２５０℃の範囲の結晶化温度（ＴＣ（Ｐ））も有する。半結晶性ポリアミド（Ｐ）の結晶化温度（ＴＣ（Ｐ））は、好ましくは１４５℃〜２４５℃の範囲であり、とりわけ好ましくは１６０℃〜２３５℃の範囲である。
【００４２】
よって本発明はまた、ポリアミド粉末（ＰＰ）が１３５℃〜２６０℃の範囲の結晶化温度（ＴＣ（Ｐ））を有する方法を提供する。
【００４３】
本発明において、結晶化温度（ＴＣ（Ｐ））は、示差走査熱量測定（ＤＳＣ）によって同様に決定される。上記で記載したように、これは通常、加熱ラン（Ｈ）と冷却ラン（Ｃ）の測定を伴う。これは図１にポリアミド粉末の例として示すようなＤＳＣ図をもたらす。そして結晶化温度（ＴＣ（Ｐ））は、ＤＳＣ曲線の結晶化ピークの最小点での温度である。よって、結晶化温度（ＴＣ（ＰＰ））は、以下に記載する結晶化の開始温度（ＴＣ開始）とは異なる。結晶化温度（ＴＣ（Ｐ））は通常、結晶化の開始温度（ＴＣ開始）未満である。
【００４４】
添加剤（Ａ）
本発明によれば、少なくとも１種の添加剤（Ａ）は、無機顔料及び安定剤からなる群から選択される。
【００４５】
本発明において、「少なくとも１種の添加剤（Ａ）」とは、厳密に１種の添加剤（Ａ）か、又は２種以上の添加剤の混合物（Ａ）を意味する。
【００４６】
少なくとも１種の添加剤（Ａ）として、２種以上の添加剤（Ａ）を用いることが好ましく、添加剤（Ａ）のうち少なくとも１種は無機顔料からなる群から選択され、添加剤（Ａ）のうち少なくとも１種は安定剤からなる群から選択される。
【００４７】
よって本発明はまた、少なくとも１種の添加剤（Ａ）として２種以上の添加剤（Ａ）が用いられ、２種以上の添加剤（Ａ）のうち少なくとも１種が無機顔料からなる群から選択され、２種以上の添加剤（Ａ）のうちさらなる少なくとも１種が安定剤からなる群から選択される方法を提供する。
【００４８】
本発明において、「安定剤」とは、遊離ラジカル捕捉剤として使用され得る化合物を意味すると理解されるべきである。
【００４９】
好ましい安定剤は、立体障害フェノール、立体障害アミン、ホスファイト及び銅安定剤からなる群から選択される。
【００５０】
よって本発明はまた、安定剤が立体障害フェノール、立体障害アミン、ホスファイト及び銅安定剤からなる群から選択される方法を提供する。
【００５１】
適した立体障害フェノールは、例えば、Ｎ，Ｎ’−ヘキサメチレンビス［３−（３，５−ジ−ｔ−ブチル−４−ヒドロキシフェニル）プロピオンアミド］、Ｎ，Ｎ’−ヘキサン−１，６−ジイルビス［３−（３，５−ジ−ｔｅｒｔ−ブチル−４−ヒドロキシフェニルプロピオンアミド］、ペンタエリスリトールテトラキス（３−（３，５−ジ−ｔｅｒｔ−ブチル−４−ヒドロキシフェニル）プロピオネート）及びオクタデシル−３−（３，５−ジ−ｔｅｒｔ−ブチル−４−ヒドロキシフェニル）プロピオネートからなる群から選択される。
【００５２】
適した立体障害アミンは、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）−ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジン及びコハク酸の縮合生成物、Ｎ，Ｎ’−ビス（２，２，６，６−テトラメチル−４−ピペリジル）ヘキサメチレンジアミン及び４−ｔｅｒｔ−オクチルアミノ−２，６−ジクロロ−１，３，５−トリアジンの直鎖又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミン及び４−モルホリノ−２，６−ジクロロ−１，３，５−トリアジンの直鎖又は環状縮合物、２−クロロ−４，６−ビス（４−ｎ−ブチルアミノ−２，２，６，６−テトラメチルピペリジル）−１，３，５−トリアジン及び１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジン及び１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミン及び４−シクロヘキシルアミノ−２，６−ジクロロ−１，３，５−トリアジンの縮合物、１，２−ビス（３−アミノプロピルアミノ）エタン及び２，４，６−トリクロロ−１，３，５−トリアジン及び４−ブチルアミノ−２，２，６，６−テトラメチルピペリジン（ＣＡＳ登録番号［１３６５０４−９６−６］）の縮合物、１，６−ヘキサンジアミン及び２，４，６−トリクロロ−１，３，５−トリアジン及びＮ，Ｎ−ジブチルアミン及び４−ブチルアミノ−２，２，６，６−テトラメチルピペリジン（ＣＡＳ登録番号［１９２２６８−６４−７］）の縮合物；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカン及びエピクロルヒドリンの反応生成物、１，１−ビス（１，２，２，６，６−ペンタメチル−４−ピペリジルオキシカルボニル）−２−（４−メトキシフェニル）エテン、Ν，Ν’−ビス−ホルミル−Ｎ，Ｎ’−ビス（２，２，６，６−テトラメチル−４−ピペリジル）ヘキサメチレンジアミン、ポリ［メチルプロピル−３−オキシ−４−（２，２，６，６−テトラメチル−４−ピペリジル）］シロキサン、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ社；ＣＡＳ登録番号１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンのＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジンからなる群から選択される。
【００５３】
好ましい銅安定剤は、一価又は二価の銅の化合物である。一価又は二価の銅の化合物は、例えば、一価又は二価の銅の無機又は有機酸又は一価又は二価のフェノールとの塩、一価又は二価の銅の酸化物、又は銅塩のアンモニア、アミン、アミド、ラクタム、シアン化物又はホスフィンとの錯体である。ハロゲン化水素酸の、シアン化水素酸のＣｕ（Ｉ）又はＣｕ（ＩＩ）塩、又は脂肪族カルボン酸の銅塩も適している。銅安定剤が、ＣｕＣｌ、ＣｕＢｒ、ＣｕＩ、ＣｕＣＮ、Ｃｕ２Ｏ、ＣｕＣｌ２、ＣｕＳＯ４、ＣｕＯ、酢酸銅（ＩＩ）及びステアリン酸銅（ＩＩ）からなる群から選択される場合が特に好ましい。
【００５４】
適したホスファイトは、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，４−ジ−クミルフェニル）ペンタエリスリトールジホスファイト、ビス（２，６−ジ−ｔｅｒｔ−ブチル−４−メチルフェニル）ペンタエリスリトールジホスファイト、ジイソデシルオキシペンタエリスリトールジホスファイト、ビス（２，４−ジ−ｔｅｒｔ−ブチル−６−メチルフェニル）ペンタエリスリトールジホスファイト、ビス（２，４，６−トリス（ｔｅｒｔ−ブチルフェニル）ペンタエリスリトールジホスファイト、トリステアリルソルビトールトリホスファイト、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト及び２，２’，２”−ニトリロ［トリエチル−トリス−３，３’，５，５’−テトラ−ｔｅｒｔ−ブチル−１，１’−ビフェニル−２，２’−ジイル）ホスファイト］からなる群から選択される。
【００５５】
安定剤は、好ましくは、Ｎ，Ｎ’−ヘキサン−１，６−ジイルビス［３−（３，５−ジ−ｔｅｒｔ−ブチル−４−ヒドロキシフェニルプロピオンアミド］及びトリス（２，４−ジ−ｔｅｒｔ−ブチルフェニル）ホスファイトからなる群から選択される。
【００５６】
「無機顔料」とは、少なくとも１種の半結晶性ポリアミド（Ｐ）中に不溶の無機着色剤を意味すると理解されるべきである。
【００５７】
無機顔料は、好ましくは、カーボンブラック及び金属酸化物からなる群から選択される。
【００５８】
よって本発明はまた、有機顔料がカーボンブラック及び金属酸化物からなる群から選択される方法を提供する。
【００５９】
ＤＩＮ  ５３６０１に従って少なくとも３０ｍｌ／１００ｇ、好ましくは少なくとも５０ｍｌ／１００ｇの細孔容積（ＤＢＰ、ジブチルフタレート吸収量）を有するカーボンブラックが適している。
【００６０】
ＤＢＰ吸収量は、一般にＤＩＮ  ５３６０１又はＡＳＴＭ−Ｄ  ２４１４に従って決定され、それぞれのカーボンブラックの構造の尺度を表す。ここで構造とは、一次カーボンブラック粒子の連結が凝集体をもたらすことである。このパラメータを決定するために、測定可能な力伝達（プラストグラフ（plastograph））を備えたニーダーに最初に投入された１０ｇのカーボンブラックを、最大トルク（カーボンブラックの湿潤点）を超えるまでジブチルフタレートと滴下して混合する。
【００６１】
カーボンブラックは、好ましくは、少なくとも２０〜１０００ｍ２／ｇ、好ましくは３０〜３００ｍ２／ｇの、ＩＳＯ  ４６５２に従ったＢＥＴ比表面積を有する。
【００６２】
そのようなカーボンブラックは、例えば、Ｓｐｅｚｉａｌｓｃｈｗａｒｚ４の商品名でＥｖｏｎｉｋ社から、Ｐｒｉｎｔｅｘ  Ｕの商品名でＥｖｏｎｉｋ社から、Ｐｒｉｎｔｅｘ１４０の商品名でＥｖｏｎｉｋ社から、Ｓｐｅｚｉａｌｓｃｈｗａｒｚ３５０の商品名でＥｖｏｎｉｋ社から、及びＳｐｅｚｉａｌｓｃｈｗａｒｚ１００商品名でＥｖｏｎｉｋ社から、入手できる。
【００６３】
適した金属酸化物は、例えば、鉄コバルトオキシド、ビスマスバナデート、ＺｎＯ及びＴｉＯ２からなる群から選択される。
【００６４】
適した金属酸化物は、例えば、Ｓｉｃｏｐａｌ  Ｂｌａｃｋ  Ｋ  ００９０の商品名でＢＡＳＦ  ＳＥ社から、及びＳｉｃｏｐａｌ  Ｂｌａｃｋ  Ｋ  ００９５の商品名でＢＡＳＦ  ＳＥ社から、得ることができる。
【００６５】
工程ａ）
工程ａ）において、少なくとも１種の半結晶性ポリアミド（Ｐ）及び少なくとも１種の添加剤（ａ）が押出機内で配合されて、配合混合物（ｃＭ）が得られる。配合混合物（ｃＭ）は、少なくとも１種の半結晶性ポリアミド（Ｐ）及び少なくとも１種の添加剤（Ａ）を含む。
【００６６】
本発明において、「配合」とは、少なくとも１種の半結晶性ポリアミド（Ｐ）の少なくとも１種の添加剤（Ａ）との混合を意味すると理解されるべきである。
【００６７】
少なくとも１種の半結晶性ポリアミド（Ｐ）及び少なくとも１種の添加剤（Ａ）は通常、工程ａ）で得られる配合混合物（ｃＭ）及び工程ｂ）で得られる押出混合物（ｅＭ）中に存在すべき量で、互いに配合される。
【００６８】
従って通常、いずれの場合も少なくとも１種の半結晶性ポリアミド（Ｐ）及び少なくとも１種の添加剤（Ａ）の総質量に対して、９０質量％〜９９．９５質量％の範囲の少なくとも１種の半結晶性ポリアミド（Ｐ）、及び０．０５質量％〜１０質量％の範囲の少なくとも１種の添加剤（Ａ）が、配合される。
【００６９】
好ましくは、いずれの場合も少なくとも１種の半結晶性ポリアミド（Ｐ）及び少なくとも１種の添加剤（Ａ）の総質量に対して、９５質量％〜９９．９５質量％の範囲の少なくとも１種の半結晶性ポリアミド（Ｐ）、及び０．０５質量％〜５質量％の範囲の少なくとも１種の添加剤（Ａ）が、配合される。
【００７０】
特に好ましくは、いずれの場合も少なくとも１種の半結晶性ポリアミド（Ｐ）及び少なくとも１種の添加剤（Ａ）の総質量に対して、９８質量％〜９９．９５質量％の範囲の少なくとも１種の半結晶性ポリアミド（Ｐ）、及び０．０５質量％〜２質量％の範囲の少なくとも１種の添加剤（Ａ）が、配合される。
【００７１】
本発明のさらなる実施形態では、工程ａ）において、いずれの場合も少なくとも１種の半結晶性ポリアミド（Ｐ）及び少なくとも１種の添加剤（Ａ）の総質量に対して、６０質量％〜＜９５質量％の範囲の少なくとも１種の半結晶性ポリアミド（Ｐ）、及び＞５質量％〜４０質量％の範囲の少なくとも１種の添加剤（Ａ）が、配合される。
【００７２】
少なくとも１種の半結晶性ポリアミド（Ｐ）及び少なくとも１種の添加剤（Ａ）の質量パーセンテージの合計は、通常１００％である。
【００７３】
少なくとも１種の半結晶性ポリアミド（Ｐ）及び少なくとも１種の添加剤（Ａ）は、工程ａ）における配合の間に互いに反応し得る。少なくとも１種の半結晶性ポリアミド（Ｐ）及び少なくとも１種の添加剤（Ａ）が、工程ａ）における配合の間に互いに反応しない場合が好ましい。
【００７４】
少なくとも１種の半結晶性ポリアミド（Ｐ）及び少なくとも１種の添加剤（Ａ）の質量パーセンテージは、少なくとも１種の半結晶性ポリアミド（Ｐ）及び少なくとも１種の添加剤（Ａ）の間に任意の反応が起こる前の質量パーセンテージに関することが理解されよう。
【００７５】
工程ａ）は任意の所望の温度で行われ得、少なくとも１種の半結晶性ポリアミド（Ｐ）は工程ａ）が行われる温度で融解した形態で存在することが好ましい。
【００７６】
「融解した形態で」とは、少なくとも１種の半結晶性ポリアミド（Ｐ）が、少なくとも１種の半結晶性ポリアミド（Ｐ）の融解温度（ＴＭ（Ｐ））より高い温度を有することを意味する。よって本発明において、「融解した形態」とは、工程ａ）が、少なくとも１種の半結晶性ポリアミドの融解温度（ＴＭ（Ｐ））より高い温度で行われることを意味する。少なくとも１種の半結晶性ポリアミド（Ｐ）が融解した形態で存在する場合には、少なくとも１種の半結晶性ポリアミド（Ｐ）は流動性である。
【００７７】
「流動性」とは、少なくとも１種の半結晶性ポリアミド（Ｐ）を押出機内で運ぶことができ、少なくとも１種の半結晶性ポリアミド（Ｐ）を押出機から押出すことができることを意味する。
【００７８】
工程ａ）が行われる温度では、少なくとも１種の添加剤（Ａ）が、同様に融解した形態で存在し得る。少なくとも１種の添加剤（Ａ）が、工程ａ）が行われる温度で固体の形態で存在することも、同様に可能である。
【００７９】
「融解した形態で」とは、少なくとも１種の添加剤（Ａ）が、少なくとも１種の添加剤（Ａ）の融解温度（ＴＭ（Ａ））より高い温度を有することを意味する。よって「融解した形態で」とは、工程ａ）がまた、少なくとも１種の添加剤（Ａ）の融解温度（ＴＭ（Ａ））より高い温度で行われることを意味する。
【００８０】
そして「固体の形態で」とは、少なくとも１種の添加剤（Ａ）が、少なくとも１種の添加剤（Ａ）の融解温度（ＴＭ（Ａ））未満の温度を有することを意味する。よって「固体の形態で」とは、工程ａ）が、少なくとも１種の添加剤（Ａ）の融解温度（ＴＭ（Ａ））未満の温度で行われることを意味する。
【００８１】
工程ａ）は、例えば、２２０℃〜３２０℃の範囲の、好ましくは２４０℃〜３００℃の範囲の、とりわけ好ましくは２７０℃〜２９０℃の範囲の温度で行われる。
【００８２】
本発明において、工程ａ）が行われる温度は、押出機のジャケット（jacket）温度を意味すると理解されるべきである。
【００８３】
よって本発明はまた、工程ａ）における配合の間に押出機の加熱筺体のジャケット温度が、２２０℃〜３２０℃の範囲、好ましくは２４０℃〜３００℃の範囲、とりわけ好ましくは２７０℃〜２９０℃の範囲である方法を提供する。
【００８４】
「押出機のジャケット温度」とは、押出機のジャケットの温度を意味すると理解されるべきである。よって押出機のジャケット温度は、押出機の筺体の外壁の温度である。
【００８５】
押出機のジャケット温度は、押出機内に存在する構成要素の（少なくとも１種の半結晶性ポリアミド（Ｐ）及び少なくとも１種の添加剤（Ａ）の）温度よりも高くてもよく、押出機のジャケット温度が、押出機内の構成要素の温度よりも低いことも、同様に可能である。例えば、押出機のジャケット温度は、構成要素が加熱される場合、最初は押出機内の構成要素の温度よりも高いことが可能である。押出機内の構成要素が冷却される場合、押出機のジャケット温度が押出機内の構成要素温度よりも低いことが可能である。
【００８６】
押出機における少なくとも１種の半結晶性ポリアミド（Ｐ）及び少なくとも１種の添加剤（Ａ）の配合のために、少なくとも１種の半結晶性ポリアミド（Ｐ）及び少なくとも１種の添加剤（Ａ）は、当業者に既知の方式で押出機に供給され得る。例えば、少なくとも１種の半結晶性ポリアミド（Ｐ）は、融解した又は固体の形態で押出機に供給され得る。同様に、少なくとも１種の添加剤（Ａ）は、融解した又は固体の形態で押出機に供給され得る。
【００８７】
少なくとも１種の半結晶性ポリアミド（Ｐ）が固体の形態で押出機に供給される場合、それは、例えばペレット及び／又は粉末として押出機に供給され得る。次いで、少なくとも１種の半結晶性ポリアミド（Ｐ）は、押出機内で融解され得る。この実施形態が好ましい。
【００８８】
同様に、少なくとも１種の添加剤（Ａ）は固体の形態で、例えばペレットとして又は粉末として、好ましくは粉末として押出機に供給され、次いで押出機内で任意に融解され得る。
【００８９】
さらに、最初に少なくとも１種の半結晶性ポリアミド（Ｐ）を押出機内で直接製造し、次いで少なくとも１種の添加剤（Ａ）を押出機に供給し、最後に前記添加剤を押出機内で製造した半結晶性ポリアミド（Ｐ）と配合することも可能である。
【００９０】
適した押出機は、当業者に既知のすべての押出機である。
【００９１】
工程ａ）において、添加される物質が、少なくとも１種の半結晶性ポリアミド（Ｐ）及び少なくとも１種の添加剤（Ａ）とさらに配合され得る。適した添加される物質は当業者に既知であり、例えば、タルク、アルカリ土類金属シリケート、アルカリ土類金属グリセロホスフェート、充填剤、例えばガラス球、ガラス繊維、炭素繊維、ナノチューブ及びチョーク、及び衝撃改質ポリマー（例えば、エチレン−プロピレン（ＥＰＭ）系又はエチレン−プロピレン−ジエン（ＥＰＤＭ）系）、ゴム又は熱可塑性ポリウレタン、難燃剤、可塑剤及び／又は接着促進剤である。
【００９２】
例えば、各場合とも少なくとも１種の半結晶性ポリアミド（Ｐ）、少なくとも１種の添加剤（Ａ）及び添加された物質の総質量に対して、０．１質量％〜５０質量％の範囲の添加される物質、好ましくは０．１質量％〜４０質量％の範囲の、とりわけ好ましくは０．１質量％〜２０質量％の範囲の添加される物質が、さらに配合される。
【００９３】
そして添加される物質がさらに配合される場合、少なくとも１種の半結晶性ポリアミド（Ｐ）及び／又は少なくとも１種の添加剤（Ａ）の質量パーセンテージも、少なくとも１種の半結晶性ポリアミド（Ｐ）、少なくとも１種の添加剤（Ａ）及び添加される物質の総質量に対することが理解されよう。
【００９４】
そして、少なくとも１種の半結晶性ポリアミド（Ｐ）、少なくとも１種の添加剤（Ａ）及び添加された物質の質量パーセンテージの合計は、通常１００質量％である。
【００９５】
工程ａ）において、配合混合物（ｃＭ）が得られる。
【００９６】
工程ａ）で得られた配合混合物（ｃＭ）は、少なくとも１種の半結晶性ポリアミド（Ｐ）中に通常は分散した少なくとも１種の添加剤（Ａ）を含有する。
【００９７】
そして、少なくとも１種の添加剤（Ａ）は分散相（内相）を形成し、少なくとも１種の半結晶性ポリアミド（Ｐ）は分散媒（連続相）を形成する。配合混合物（ｃＭ）は、少なくとも１種の半結晶性ポリアミド（Ｐ）及び少なくとも１種の添加剤（Ａ）を、通常、少なくとも１種の半結晶性ポリアミド（Ｐ）及び少なくとも１種の添加剤（Ａ）が互いに配合された量と同じ量で含む。
【００９８】
従って配合混合物（ｃＭ）は、通常、各場合とも少なくとも１種の半結晶性ポリアミド（Ｐ）及び少なくとも１種の添加剤（Ａ）の質量パーセンテージの合計に対して、好ましくは配合混合物（ｃＭ）の総質量に対して、９５質量％〜９９．９５質量％の範囲の少なくとも１種の半結晶性ポリアミド（Ｐ）、及び０．０５質量％〜５質量％の範囲の少なくとも１種の添加剤（Ａ）を含む。
【００９９】
配合混合物（ｃＭ）は、好ましくは、各場合とも少なくとも１種の半結晶性ポリアミド（Ｐ）及び少なくとも１種の添加剤（Ａ）の質量パーセンテージの合計に対して、好ましくは配合混合物（ｃＭ）の総質量に対して、９５質量％〜９９．９５質量％の範囲の少なくとも１種の半結晶性ポリアミド（Ｐ）、及び０．０５質量％〜５質量％の範囲の少なくとも１種の添加剤（Ａ）を含む。
【０１００】
配合混合物（ｃＭ）は、特に好ましくは、各場合とも少なくとも１種の半結晶性ポリアミド（Ｐ）及び少なくとも１種の添加剤（Ａ）の質量パーセンテージの合計に対して、好ましくは配合混合物（ｃＭ）の総質量に対して、９８質量％〜９９．９５質量％の範囲の少なくとも１種の半結晶性ポリアミド（Ｐ）、及び０．０５質量％〜２質量％の範囲の少なくとも１種の添加剤（Ａ）を含む。
【０１０１】
さらなる実施形態では、配合混合物（ｃＭ）は、各場合とも少なくとも１種の半結晶性ポリアミド（Ｐ）及び少なくとも１種の添加剤（Ａ）の質量パーセンテージの合計に対して、好ましくは配合混合物（ｃＭ）の総質量に対して、６０質量％〜＜９５質量％の範囲の少なくとも１種の半結晶性ポリアミド（Ｐ）、及び＞５質量％〜４０質量％の範囲の少なくとも１種の添加剤（Ａ）を含む。
【０１０２】
工程ａ）において、添加される物質がさらに配合される場合、配合混合物（ｃＭ）は、添加される物質も含むことが理解されよう。
【０１０３】
工程ｂ）
本発明によれば、工程ｂ）において、工程ａ）で得られた配合混合物（ｃＭ）が押出機から押出され、押出混合物（ｅＭ）が得られる。押出混合物（ｅＭ）は、少なくとも１種の半結晶性ポリアミド（Ｐ）及び少なくとも１種の添加剤（Ａ）を含む。
【０１０４】
工程ａ）で得られた配合混合物（ｃＭ）の押出しは、当業者に既知の任意の方式で行われ得る。配合混合物（ｃＭ）は通常、押出され、その過程でペレット化される。ペレット化の方法は、当業者に既知である。例えば、配合混合物（ｃＭ）を押出し、水浴で冷却し、その後続いてストランドペレット化し得る。水ペレット化（water pelletization）も可能である。これ自体は当業者に既知である。本発明によれば、水浴で冷却し、その後続いてストランドペレット化することが好ましい。
【０１０５】
よって本発明はまた、工程ａ）で得られた配合混合物（ｃＭ）を、工程ｂ）で押出し、水浴中で冷却し、その後続いてストランドペレット化する方法を提供する。
【０１０６】
配合混合物（ｃＭ）の押出しの間、配合混合物（ｃＭ）は、通常は冷えて、従って固化する。従って押出混合物（ｅＭ）は、好ましくは固体の形態で、とりわけ好ましくはペレットとして存在する。
【０１０７】
「固体の形態で」とは、配合混合物（ｃＭ）が、配合混合物（ｃＭ）中に存在する少なくとも１種の半結晶性ポリアミド（Ｐ）の融解温度（ＴＭ（Ｐ））未満、好ましくはガラス転移温度（ＴＧ（Ｐ））未満の温度を有することを意味する。
【０１０８】
例えば、工程ｂ）の間の押出しにおいて、配合混合物（ｃＭ）は、０．５〜６ｍｍの範囲の、好ましくは３〜５ｍｍの範囲の、とりわけ好ましくは４〜５ｍｍの範囲の粒度にペレット化される。
【０１０９】
よって本発明はまた、工程ｂ）の間の押出しにおいて、配合混合物（ｃＭ）を０．５〜５ｍｍの範囲の粒度にペレット化する方法を提供する。
【０１１０】
工程ｂ）で得られた押出混合物（ｅＭ）は通常、工程ａ）で得られた配合混合物（ｃＭ）と同じ量の、少なくとも１種の半結晶性ポリアミド（Ｐ）及び少なくとも１種の添加剤（Ａ）を含む。
【０１１１】
従って、押出混合物（ｅＭ）中の少なくとも１種の半結晶性ポリアミド（Ｐ）及び少なくとも１種の添加剤（Ａ）、及び任意に添加された物質の質量パーセンテージに関して、前述した、配合混合物（ｃＭ）中の少なくとも１種の半結晶性ポリアミド及び少なくとも１種の添加剤（Ａ）、及び任意に添加された物質の質量についての説明及び選好が、対応して適用される。
【０１１２】
工程ｂ）で得られた押出混合物（ｅＭ）は例えば、押出混合物（ｅＭ）の総質量に対して、０．０５質量％〜５質量％の範囲の、好ましくは０．０５質量％〜２質量％の範囲の少なくとも１種の添加剤（Ａ）を含む。
【０１１３】
よって本発明はまた、工程ｂ）で得られた押出混合物（ｅＭ）が、押出混合物（ｅＭ）の総質量に対して、０．０５質量％〜６質量％の範囲の少なくとも１種の添加剤（Ａ）を含む方法を提供する。
【０１１４】
さらなる実施形態において、工程ｂ）で得られた押出混合物（ｅＭ）は、押出混合物（ｅＭ）の総質量に対して、＞５質量％〜５０質量％の範囲の少なくとも１種の添加剤（Ａ）を、好ましくは１０質量％〜４０質量％の範囲の少なくとも１種の添加剤（Ａ）を、とりわけ好ましくは１０質量％〜３０質量％の範囲の少なくとも１種の添加剤（Ａ）を含む。
【０１１５】
よって本発明はまた、工程ｂ）で得られた押出混合物（ｅＭ）が、押出混合物（ｅＭ）の全質量に対して、＞５質量％〜５０質量％の範囲の少なくとも１種の添加剤（Ａ）を含む方法を提供する。
【０１１６】
工程ａ）で得られた配合混合物（ｃＭ）が添加された物質をさらに含む場合には、押出混合物（ｅＭ）もこの添加された物質を含むことが理解されよう。
【０１１７】
工程ｃ）
工程ｃ）において、工程ｂ）で得られた押出混合物（ｅＭ）を溶媒（ＳＶ）中に導入し、第一の懸濁液（Ｓ１）を得る。第一の懸濁液（Ｓ１）は、押出混合物（ｅＭ）及び溶媒（ＳＶ）を含む。
【０１１８】
工程（ｂ）で得られた押出混合物（ｅＭ）の溶媒（ＳＶ）への導入は、当業者に既知の任意の方式で行い得る。工程ｂ）で得られた押出混合物（ｅＭ）は、例えばそのペレット化後に直接溶媒（ＳＶ）中に導入し得る。
【０１１９】
工程ｃ）の間の溶媒（ＳＶ）の温度は、例えば５℃〜１００℃の範囲であり、好ましくは１０℃〜７０℃の範囲であり、とりわけ好ましくは１５℃〜５０℃の範囲である。
【０１２０】
溶媒（ＳＶ）は、押出混合物（ｅＭ）の導入の間にスターラーで攪拌し得る。
【０１２１】
適したスターラーとして、バッフル付き又はなしの、プロペラスターラー、アンカースターラー、クロスビームスターラーなど、当業者に既知のあらゆるスターラーが挙げられる。
【０１２２】
溶媒（ＳＶ）は、例えば１００〜５００Ｗ／ｍ３の範囲のスターラーの比出力量で撹拌され得る。溶媒（ＳＶ）は、好ましくは、１５０〜４５０Ｗ／ｍ３の範囲の比出力量で、とりわけ好ましくは２００〜４００Ｗ／ｍ３の比出力量で攪拌される。比出力量は次の関係に従い計算される：ｐ＝Ｐ／Ｖ（式中、出力Ｐは、Ｐ＝ｋ２＊ｎ＾３＊ｄ＾５＊ｒｈｏで計算され得、式中ｋ２は、スターラー固有の定数であり（出典参照）、ｎはスターラー速度、ｄはスターラー直径、ｒｈｏは媒体の密度で、Ｖは撹拌された体積である）。出典：Ｕｌｌｍａｎｎｓ  Ｅｎｃｙｃｌｏｐｅｄｉａ  ｏｆ  Ｉｎｄｕｓｔｒｉａｌ  Ｃｈｅｍｉｓｔｒｙ、Ｍａｒｋｏ  Ｚｌｏｋａｒｎｉｋ、２０１２  Ｗｉｌｅｙ−ＶＣＨ  Ｖｅｒｌａｇ  ＧｍｂＨ＆Ｃｏ．ＫＧａＡ、Ｗｅｉｎｈｅｉｍ、ＤＯＩ：１０．１００２／１４３５６００７．ｂ０２＿２５。
【０１２３】
適した溶媒（ＳＶ）は、少なくとも１種の半結晶性ポリアミド（Ｐ）が可溶である当業者に既知の任意の溶媒である。溶媒（ＳＶ）は、好ましくはラクタム、水、及びそれらの混合物からなる群から選択される。
【０１２４】
よって本発明はまた、溶媒（ＳＶ）がラクタム、水及びそれらの混合物からなる群から選択される方法を提供する。
【０１２５】
本発明によれば、「ラクタム」とは、環に４〜１２個の炭素原子、好ましくは６〜１２個の炭素原子を有する環状アミドを意味すると理解されるべきである。
【０１２６】
適したラクタムは、例えば、４−アミノブタノラクタム（γ−ラクタム；γ−ブチロラクタム；ピロリドン）、５−アミノペンタノラクタム（δ−ラクタム；δ−バレロラクタム；ピペリドン）、６−アミノヘキサノラクタム（ε−ラクタム；ε−カプロラクタム）、７−アミノヘプタノラクタム（ζ−ラクタム；ζ−ヘプタノラクタム）、８−アミノオクタノラクタム（η−ラクタム；η−オクタノラクタム；カプリロラクタム）、９−ノナノラクタム（θ−ラクタム；θ−ノナノラクタム）、１０−デカノラクタム（ω−デカノラクタム；カプリンラクタム）、１１−ウンデカノラクタム（ω−ウンデカノラクタム）、及び１２−ドデカノラクタム（ω−ドデカノラクタム；ラウロラクタム）からなる群から選択される。
【０１２７】
ラクタムは非置換又は少なくとも一置換であり得る。少なくとも一置換のラクタムが用いられる場合、これらは環の炭素原子に１個、２個又はそれ以上の置換基を有し得る。
【０１２８】
ラクタムは好ましくは非置換である。
【０１２９】
１２−ドデカノラクタム（ω−ドデカノラクタム）及び／又はε−ラクタム（ε−カプロラクタム）が特に好ましく、ε−ラクタム（ε−カプロラクタム）が最も好ましい。
【０１３０】
ε−カプロラクタムは、カプロン酸の環状アミドであり、６−アミノヘキサノラクタム、６−ヘキサノラクタム又はカプロラクタムとも呼ばれ、そのＩＵＰＡＣ名は、「アセパン−２−オン（Acepan-2-one）」である。カプロラクタムはＣＡＳ番号１０５−６０−２及び一般式Ｃ６Ｈ１１ＮＯを有する。カプロラクタムを製造するための方法は、当業者に既知である。
【０１３１】
用いられる溶媒（ＳＶ）は、好ましくはラクタム及び水の混合物である。用いられる溶媒（ＳＶ）は、好ましくはラクタム及び水を含む混合物である。溶媒（ＳＶ）として使用されるのは、例えば、混合物の総質量に対して、３０質量％〜６０質量％の範囲のラクタム及び４０質量％〜７０質量％の範囲の水を含む混合物である。
【０１３２】
好ましくは、溶媒（ＳＶ）として使用されるのは、各場合とも混合物の総質量に対して、３０質量％〜５０質量％の範囲のラクタム及び５０質量％〜７０質量％の範囲の水の混合物である。
【０１３３】
最も好ましくは、溶媒（ＳＶ）として使用されるのは、各場合とも混合物の総質量に対して、３５質量％〜４５質量％の範囲のラクタム及び６５質量％〜７５質量％の範囲の水の混合物である。
【０１３４】
よって本発明はまた、溶媒（ＳＶ）が、各場合とも混合物の総質量に対して、３０質量％〜６０質量％の範囲のラクタム及び４０質量％〜７０質量％の範囲の水の混合物である方法を提供する。
【０１３５】
よって本発明はまた、溶媒（ＳＶ）が、各場合とも混合物の総質量に対して、３０質量％〜６０質量％の範囲のラクタム及び４０質量％〜７０質量％の範囲の水の混合物からなる方法を提供する。
【０１３６】
工程ｃ）において、第一の懸濁液（Ｓ１）が得られる。第一の懸濁液（Ｓ１）は、溶媒（ＳＶ）を分散媒（外相）として含み、押出混合物（ｅＭ）を分散相（内相）として含む。
【０１３７】
第一の懸濁液（Ｓ１）は例えば、第一の懸濁液（Ｓ１）の総質量に対して、１質量％〜２５質量％の範囲の押出混合物（ｅＭ）、及び７５質量％〜９９質量％の範囲の溶媒（ＳＶ）を含む。
【０１３８】
第一の懸濁液（Ｓ１）は、好ましくは、第一の懸濁液（Ｓ１）の総質量に対して、４質量％〜２０質量％の範囲の押出混合物（ｅＭ）、及び８０質量％〜９６質量％の範囲の溶媒（ＳＶ）を含む。
【０１３９】
第一の懸濁液（Ｓ１）は、最も好ましくは、第一の懸濁液（Ｓ１）の総質量に対して、７質量％〜１５質量％の範囲の押出混合物（ｅＭ）、及び８５質量％〜９３質量％の範囲の溶媒（ＳＶ）を含む。
【０１４０】
よって本発明はまた、工程ｃ）で得られた第一の懸濁液（Ｓ１）が、第一の懸濁液（Ｓ１）の総質量に対して、１質量％〜２５質量％の範囲の押出混合物（ｅＭ）、及び７５質量％〜９９質量％の範囲の溶媒（ＳＶ）を含む方法を提供する。
【０１４１】
工程ｄ）
工程ｄ）において、工程ｃ）で得られた第一の懸濁液（Ｓ１）が第一の温度（Ｔ１）まで加熱される。この過程で、押出混合物（ｅＭ）中に存在する少なくとも１種の半結晶性ポリアミド（Ｐ）が溶媒（ＳＶ）中に溶解して、混合物（Ｇ）が得られる。混合物（Ｇ）は、溶媒（ＳＶ）中に溶解した少なくとも１種の半結晶性ポリアミド（Ｐ）及び少なくとも１種の添加剤（Ａ）を含む。
【０１４２】
工程ｃ）で得られた第一の懸濁液（Ｓ１）が工程ｄ）で加熱される第一の温度（Ｔ１）は、使用される溶媒（ＳＶ）の種類、用いられる少なくとも１種の半結晶性ポリアミド（Ｐ）、及び溶媒（ＳＶ）中の少なくとも１種の半結晶性ポリアミド（Ｐ）の濃度に依存する。
【０１４３】
例えば、第一の懸濁液（Ｓ１）は工程ｄ）で、１４０℃〜２００℃の範囲の、好ましくは１５０℃〜１９５℃の範囲の、とりわけ好ましくは１７０℃〜１９０℃の範囲の第一の温度（Ｔ１）に加熱される。
【０１４４】
よって本発明はまた、工程ｄ）において、工程ｃ）で得られた第一の懸濁液（Ｓ１）を１４０℃〜２００℃の範囲の第一の温度（Ｔ１）に加熱する方法を提供する。
【０１４５】
工程ｄ）における加熱は、例えば０．５〜５Ｋ／分の範囲の加熱速度で、好ましくは１〜４Ｋ／分の範囲の加熱速度で、とりわけ好ましくは２〜３Ｋ／分の加熱速度で行われ得る。
【０１４６】
さらに、第一の懸濁液（Ｓ１）及び／又は混合物（Ｇ）が、０．１〜１０時間の範囲の、好ましくは０．１〜５時間の範囲の期間、第一の温度（Ｔ１）に保持されることが可能である。
【０１４７】
工程ｃ）で得られた第一の懸濁液（Ｓ１）は、少なくとも２段階で第一の温度（Ｔ１）に加熱されることがさらに好ましい。例えば、得られた第一の懸濁液（Ｓ１）は、最初に１４０℃〜＜１７０℃の範囲の第一の温度（Ｔ１−１）に加熱され、この温度で１〜５時間保持される。その後続いて、第一の懸濁液（Ｓ１）は、例えば１７０℃〜１９０℃の範囲の二番目の第一の温度（Ｔ１−２）までさらに加熱され、そこで０．１〜２時間保持される。
【０１４８】
よって本発明はまた、工程ｃ）で得られた第一の懸濁液が、工程ｄ）で最初に１４０℃〜＜１７０℃の範囲の一番目の第一の温度（Ｔ１−１）に加熱され、その後続いて１７０℃〜１９０℃の範囲の二番目の第一の温度（Ｔ１−２）まで加熱される方法を提供する。
【０１４９】
工程ｄ）における加熱は、当業者に既知の任意の方式で行われ得る。
【０１５０】
第一の懸濁液（Ｓ１）は、工程ｄ）での加熱の間にスターラーで攪拌されることが好ましい。適したスターラーとして、例えばバッフル付き又はなしの、プロペラスターラー、アンカースターラー、クロスビームスターラーなど、当業者に既知のあらゆるスターラーが挙げられる。
【０１５１】
工程ｄ）で第一の懸濁液（Ｓ１）を攪拌する場合、スターラーの第一の懸濁液（Ｓ１）への比出力量が、１００〜５００Ｗ／ｍ３の範囲にある場合が好ましく、１５０〜４５０Ｗ／ｍ３の範囲にある場合が特に好ましく、２００〜４００Ｗ／ｍ３の範囲にある場合がとりわけ好ましい。比出力量は、上記のように定義される。
【０１５２】
よって本発明はまた、工程ｄ）において、第一の懸濁液（Ｓ１）を加熱の間にスターラーで撹拌し、第一の懸濁液（Ｓ１）へのスターラーの比出力量が１００〜５００Ｗ／ｍ３の範囲である方法を提供する。
【０１５３】
加熱の間、少なくとも１種の半結晶性ポリアミド（Ｐ）は、溶媒（ＳＶ）中に溶解する。第一の温度（Ｔ１）では、少なくとも１種の半結晶性ポリアミド（Ｐ）は、溶媒（ＳＶ）中に完全に溶解して存在する。これは、少なくとも１種の半結晶性ポリアミド（Ｐ）の分子が、溶媒（ＳＶ）中に均質及び無作為に分布しており、少なくとも１種の半結晶性ポリアミド（Ｐ）の分子は、ろ過で分離できないことを意味する。
【０１５４】
少なくとも１種の添加剤（Ａ）も同様に溶媒（ＳＶ）中に溶解し得る。少なくとも１種の添加剤（Ａ）が溶媒（ＳＶ）中に溶解しないこともさらに可能である。
【０１５５】
少なくとも１種の添加剤（Ａ）が溶媒（ＳＶ）に溶解しない場合には、少なくとも１種の添加剤（Ａ）は、溶解した形態の少なくとも１種の半結晶性ポリアミド（Ｐ）を含む溶媒（ＳＶ）中に、懸濁して存在する。そして、少なくとも１種の添加剤（Ａ）は分散相（内相）を形成し、それから溶解した形態の少なくとも１種の半結晶性ポリアミド（Ｐ）を含む溶媒（ＳＶ）は分散媒（外相）を形成する。
【０１５６】
任意に存在する添加された物質も同様に、溶媒（ＳＶ）中に溶解して存在し得る。添加された物質が溶媒（ＳＶ）に溶解せず、溶解した形態の少なくとも１種の半結晶性ポリアミド（Ｐ）を含む溶媒（ＳＶ）中に、懸濁して存在することも、同様に可能である。
【０１５７】
工程ｅ）
工程ｅ）では、工程ｄ）で得られた混合物（Ｇ）は、第二の温度（Ｔ２）まで冷却される。この過程で、少なくとも１種の半結晶性ポリアミド（Ｐ）が結晶化して、溶媒（ＳＶ）中に懸濁したポリアミド粉末（ＰＰ）を含む第二の懸濁液（Ｓ２）が得られる。
【０１５８】
工程ｄ）で得られた混合物（Ｇ）が工程ｅ）で冷却される第二の温度（Ｔ２）は、使用する溶媒（ＳＶ）の種類、少なくとも１種の半結晶性ポリアミド（Ｐ）、及び少なくとも１種の半結晶性ポリアミド（Ｐ）の濃度に依存する。例えば、工程ｅ）において、工程ｄ）で得られた混合物（Ｇ）は、１００℃〜１４０℃の範囲の、好ましくは１０５℃〜１３５℃の範囲の、とりわけ好ましくは１１０℃〜１２５℃の範囲の第二の温度（Ｔ２）に冷却される。
【０１５９】
よって本発明はまた、工程ｅ）において、工程ｄ）で得られた混合物（Ｇ）を、１００℃〜１４０℃の範囲の第二の温度（Ｔ２）に冷却する方法を提供する。
【０１６０】
工程ｅ）において混合物（Ｇ）が冷却される第二の温度（Ｔ２）は、工程ｄ）で第一の懸濁液（Ｓ１）が加熱される第一の温度（Ｔ１）未満であることが理解されよう。
【０１６１】
工程ｅ）における冷却速度は、例えば、０．５〜１０℃／分の範囲であり、好ましくは１〜６℃／分の範囲であり、とりわけ好ましくは２〜４℃／分の範囲である。
【０１６２】
工程ｅ）において、混合物（Ｇ）を、０．１〜２時間の範囲の、好ましくは０．２〜１．５時間の範囲の、特に０．３〜１時間の範囲の期間、第二の温度（Ｔ２）に保持することが可能である。
【０１６３】
冷却は、当業者に既知の方式で行われ得る。
【０１６４】
混合物（Ｇ）は、工程ｅ）における冷却の間にスターラーで攪拌されることが好ましい。混合物（Ｇ）へのスターラーの比出力量は、好ましくは１００〜５００Ｗ／ｍ３の範囲であり、特に好ましくは１５０〜４５０Ｗ／ｍ３の範囲であり、とりわけ好ましくは２００〜４００Ｗ／ｍ３の範囲である。スターラーの比出力量は、上記のように定義される。
【０１６５】
よって本発明はまた、少なくとも混合物（Ｇ）をスターラーで工程ｅ）の間に撹拌し、混合物（Ｇ）へのスターラーの比出力量が１００〜５００Ｗ／ｍ３の範囲である方法を提供する。
【０１６６】
冷却の間に、少なくとも１種の半結晶性ポリアミド（Ｐ）が結晶化し、ポリアミド粉末（ＰＰ）及び溶媒（ＳＶ）を含む第二の懸濁液（Ｓ２）が得られる。
【０１６７】
ポリアミド粉末（ＰＰ）を、以下により詳細に記載する。
【０１６８】
第二の懸濁液（Ｓ２）では、ポリアミド粉末（ＰＰ）は分散相（内相）を形成し、溶媒（ＳＶ）は分散媒（連続相；外相）を形成する。第二の懸濁液（Ｓ２）は通常、各場合とも第二の懸濁液（Ｓ２）の総質量に対して、１質量％〜２５質量％の範囲のポリアミド粉末（ＰＰ）、及び７５質量％〜９９質量％の範囲の溶媒（ＳＶ）を含む。
【０１６９】
第二の懸濁液は、好ましくは、第二の懸濁液（Ｓ２）の総質量に対して、４質量％〜２０質量％の範囲のポリアミド粉末（ＰＰ）、及び８０質量％〜９０質量％の範囲の溶媒（ＳＶ）を含む。
【０１７０】
第二の懸濁液（Ｓ２）は、最も好ましくは、第二の懸濁液（Ｓ２）の総質量に対して、７質量％〜１５質量％の範囲のポリアミド粉末（ＰＰ）、及び８５質量％〜９３質量％の範囲の溶媒（ＳＶ）を含む。
【０１７１】
工程ｆ）
工程ｆ）において、ポリアミド粉末（ＰＰ）は、工程ｅ）で得られた第二の懸濁液（Ｓ２）から分離される。
【０１７２】
ポリアミド粉末（ＰＰ）の除去は、例えば濾過及び／又は遠心分離など、当業者に既知の任意の方法によって行われ得る。工程ｆ）において、ポリアミド粉末（ＰＰ）は、このように第二の懸濁液（Ｓ２）の溶媒（ＳＶ）から分離される。
【０１７３】
このようにして得られたポリアミド粉末（ＰＰ）は、任意にさらなる後処理に付され得る。好ましい実施形態では、ポリアミド粉末（ＰＰ）を水で洗浄して、存在する任意の残留溶媒（ＳＶ）をポリアミド粉末（ＰＰ）から除去する。
【０１７４】
さらに好ましい実施形態では、ポリアミド粉末（ＰＰ）を水で洗浄し、次いで工程ｆ）における分離後に乾燥させる。
【０１７５】
この乾燥は熱乾燥であり得る。好ましい熱乾燥の方法は、例えば、熱気が供給される流動床での乾燥、又は窒素雰囲気下及び／又は減圧下高温（例えば５０℃〜８０℃の範囲）での乾燥である。
【０１７６】
ポリアミド粉末（ＰＰ）
本発明の方法により得ることができるポリアミド粉末（ＰＰ）は、特に低い微粉画分を有し、この微粉画分は、＜２０μｍの寸法を有する粒子を意味すると理解されるべきである。
【０１７７】
例えば、本発明により製造されたポリアミド粉末（ＰＰ）中の微粉画分は、各場合ともポリアミド粉末（ＰＰ）の総質量に対して、＜１０質量％、好ましくは＜８質量％、とりわけ好ましくは＜５質量％である。
【０１７８】
さらに、本発明に従って製造されたポリアミド粉末（ＰＰ）は、特に狭い粒度分布を有する。
【０１７９】
例えば、ポリアミド粉末（ＰＰ）は、
１０〜３０μｍの範囲のＤ１０、
２５〜７０μｍの範囲のＤ５０及び
５０〜１５０μｍの範囲のＤ９０を有する。
【０１８０】
本発明によるポリアミド粉末（ＰＰ）は、好ましくは、
２０〜３０μｍの範囲のＤ１０、
４０〜６０μｍの範囲のＤ５０及び
８０〜１１０μｍの範囲のＤ９０を有する。
【０１８１】
よって本発明はまた、ポリアミド粉末（ＰＰ）が、
１０〜３０μｍの範囲のＤ１０、
２５〜７０μｍの範囲のＤ５０及び
５０〜１５０μｍの範囲のＤ９０を有する方法を提供する。
【０１８２】
本発明において、「Ｄ１０」は、粒子の総体積に対して粒子の１０体積％がＤ１０よりも小さい又は同等であり、粒子の総体積に対して粒子の９０体積％がＤ１０よりも大きい粒度を意味すると理解されるべきである。類推によって、「Ｄ５０」は、粒子の総体積に対して粒子の５０体積％がＤ５０よりも小さい又は同等であり、粒子の総体積に対して粒子の５０体積％がＤ５０よりも大きい粒度を意味すると理解されるべきである。対応して、「Ｄ９０」は、粒子の総体積に対して粒子の９０体積％がＤ９０よりも小さい又は同等であり、粒子の総体積に対して粒子の１０体積％がＤ９０よりも大きい又は同等である粒度を意味すると理解されるべきである。
【０１８３】
粒度を決定するために、ポリアミド粉末（ＰＰ）を乾燥状態で圧縮空気によって、又は例えば水やエタノールなどの溶媒に懸濁させ、この懸濁液を分析する。Ｄ１０、Ｄ５０、及びＤ９０は、Ｍａｌｖｅｒｎ  Ｍａｓｔｅｒｓｉｚｅｒ  ３０００を使用したレーザー回折によって決定される。評価はフラウンホーファー回折による。
【０１８４】
本発明によるポリアミド粉末（ＰＰ）は、特に高いかさ密度、例えば０．３〜０．７ｇ／ｃｍ３の範囲の、好ましくは０．４〜０．６５ｇ／ｃｍ３の範囲の、とりわけ好ましくは０．４５〜０．６ｇ／ｃｍ３の範囲のかさ密度をさらに有する。
【０１８５】
ポリアミド粉末（ＰＰ）は、少なくとも１種の半結晶性ポリアミド（Ｐ）及び少なくとも１種の添加剤（Ａ）を、任意の所望の量で含み得る。
【０１８６】
ポリアミド粉末（ＰＰ）は通常、少なくとも１種の半結晶性ポリアミド（Ｐ）及び少なくとも１種の添加剤（Ａ）を、工程ａ）で少なくとも１種の半結晶性ポリアミド（Ｐ）及び少なくとも１種の添加剤（Ａ）が配合された量で含む。
【０１８７】
ポリアミド粉末（ＰＰ）は、例えば、ポリアミド粉末（ＰＰ）の総質量に対して、９５質量％〜９９．９５質量％の範囲の少なくとも１種の半結晶性ポリアミド、及び０．０５質量％〜５質量％の範囲の少なくとも１種の添加剤（Ａ）を含む。
【０１８８】
ポリアミド粉末（ＰＰ）は、各場合ともポリアミド粉末（ＰＰ）の総質量に対して、９８質量％〜９９．９５質量％の範囲の少なくとも１種の半結晶性ポリアミド（Ｐ）、及び０．０５質量％〜２質量％の範囲の少なくとも１種の添加剤（Ａ）を含むことが好ましい。
【０１８９】
さらなる実施形態では、ポリアミド粉末（ＰＰ）は、各場合ともポリアミド粉末（ＰＰ）の総質量に対して、６０質量％〜＜９５質量％の範囲の少なくとも１種の半結晶性ポリアミド（Ｐ）、及び＞５質量％〜４０質量％の範囲の少なくとも１種の添加剤（Ａ）を含む。
【０１９０】
この実施形態では、ポリアミド粉末（ＰＰ）は好ましくは、各場合ともポリアミド粉末（ＰＰ）の総質量に対して、９５質量％〜９９．９５質量％の範囲の少なくとも１種の半結晶性ポリアミド（Ｐ）、及び０．０５質量％〜５質量％の範囲の少なくとも１種の添加剤（Ａ）を含む。
【０１９１】
この実施形態では、ポリアミド粉末（ＰＰ）は最も好ましくは、各場合ともポリアミド粉末（ＰＰ）の総質量に対して、９８質量％〜９９．９５質量％の範囲の少なくとも１種の半結晶性ポリアミド（Ｐ）、及び０．０５質量％〜２質量％の範囲の少なくとも１種の添加剤（Ａ）を含む。
【０１９２】
工程ａ）において添加された物質がさらに配合された場合には、工程ｆ）で得られるポリアミド粉末（ＰＰ）もこの添加された物質を含有することが理解されよう。そしてポリアミド粉末（ＰＰ）は通常、この添加された物質を、添加された物質が工程ａ）で配合された量で含む。
【０１９３】
ポリアミド粉末（ＰＰ）は、さらに、残留溶媒（ＳＶ）を含有し得る。
【０１９４】
「残留」溶媒（ＳＶ）は、例えば、各場合ともポリアミド粉末（ＰＰ）の総質量に対して、０．０１質量％〜５質量％の範囲の溶媒、好ましくは０．１質量％〜３質量％の範囲の、とりわけ好ましくは０．１質量％〜１質量％の範囲の溶媒（ＳＶ）を意味すると理解されるべきである。
【０１９５】
ポリアミド粉末（ＰＰ）が、各場合ともポリアミド粉末（ＰＰ）の総質量に対して、＞５質量％〜５０質量％の範囲の少なくとも１種の添加剤（Ａ）、好ましくは１０質量％〜４０質量％の範囲の少なくとも１種の添加剤（Ａ）、及びとりわけ好ましくは１０質量％〜３０質量％の範囲の少なくとも１種の添加剤（Ａ）を含む場合には、ポリアミド粉末（ＰＰ）は、いわゆるマスターバッチである。そのようなマスターバッチは通常、例えば選択的レーザー焼結プロセス及び／又は成形体の製造に使用される前に、さらなる半結晶性ポリアミド（Ｐ）で希釈される。そのようなプロセスは、当業者に既知である。
【０１９６】
ポリアミド粉末（ＰＰ）において、少なくとも１種の添加剤（Ａ）は通常、少なくとも１種の半結晶性ポリアミド（Ｐ）中に分散して存在する。そして少なくとも１種の添加剤（Ａ）は分散相（内相）を形成し、少なくとも１種の半結晶性ポリアミド（Ｐ）は分散媒（外相）を形成する。
【０１９７】
ポリアミド粉末（ＰＰ）は、通常、１８０℃〜２７０℃の範囲の融解温度（ＴＭ（ＰＰ））を有する。ポリアミド粉末（ＰＰ）の融解温度（ＴＭ（ＰＰ））は、好ましくは１８５℃〜２６０℃の範囲であり、とりわけ好ましくは１９０℃〜２４５℃の範囲である。
【０１９８】
よって本発明はまた、ポリアミド粉末（ＰＰ）が１８０℃〜２７０℃の範囲の融解温度（ＴＭ（ＰＰ））を有する方法を提供する。
【０１９９】
本発明において、ポリアミド粉末（ＰＰ）の融解温度（ＴＭ（ＰＰ））は、示差走査熱量測定（ＤＳＣ）によって決定される。加熱ラン（Ｈ）と冷却ラン（Ｃ）が通常測定される。これにより、図１に例として示すようなＤＳＣ図が得られる。そして融解温度（ＴＭ（ＰＰ））は、ＤＳＣ図の加熱ラン（Ｈ）の融解ピークが最大点を有する温度を意味すると理解されるべきである。よって、融解温度（ＴＭ（ＰＰ））は、以下に記載する融解の開始温度（ＴＭ開始）とは異なる。融解温度（ＴＭ（ＰＰ））は通常、融解の開始温度（ＴＭ開始）よりも高い。
【０２００】
ポリアミド粉末（ＰＰ）は通常、１２０℃〜２５０℃の範囲の結晶化温度（ＴＣ（ＰＰ））も有する。ポリアミド粉末（ＰＰ）の結晶化温度（ＴＣ（ＰＰ））は、好ましくは１３０℃〜２４０℃の範囲であり、とりわけ好ましくは１４０℃〜２３５℃の範囲である。
【０２０１】
よって本発明はまた、ポリアミド粉末（ＰＰ）が１２０℃〜２５０℃の範囲の結晶化温度（ＴＣ（ＰＰ））を有する方法を提供する。
【０２０２】
本発明において、結晶化温度（ＴＣ（ＰＰ））は、示差走査熱量測定（ＤＳＣ）によって同様に決定される。上記で記載したように、これは通常、加熱ラン（Ｈ）と冷却ラン（Ｃ）の測定を伴う。図１に例として示すようなＤＳＣ図が得られる。そして結晶化温度（ＴＣ（ＰＰ））は、ＤＳＣ曲線の結晶化ピークの最小点での温度である。よって、結晶化温度（ＴＣ（ＰＰ））は、以下に記載する結晶化の開始温度（ＴＣ開始）とは異なる。
【０２０３】
ポリアミド粉末（ＰＰ）は通常、ガラス転移温度（ＴＧ（Ｐ））も有する。ポリアミド粉末（ＰＰ）のガラス転移温度（ＴＧ（ＰＰ））は、通常０℃〜１１０℃の範囲であり、好ましくは４０℃〜１０５℃の範囲であり、とりわけ好ましくは４０℃〜１０５℃の範囲である。
【０２０４】
ポリアミド粉末（ＰＰ）のガラス転移温度（ＴＧ（ＰＰ））は、示差走査熱量測定によって決定される。本発明によれば、決定は、ポリアミド粉末（ＰＰ）の試料について、最初に第一の加熱ラン（Ｈ１）、次いで冷却ラン（Ｃ）、その後続いて第二の加熱ラン（Ｈ２）を測定することによって達成される（出発質量約８．５ｇ）。第一の加熱ラン（Ｈ１）及び第二の加熱ラン（Ｈ２）の加熱速度は２０Ｋ／分である。冷却ラン（Ｃ）の冷却速度も同様に２０Ｋ／分である。ＤＳＣ図の第二の加熱ラン（Ｈ２）において、ポリアミド粉末（ＰＰ）のガラス転移の領域で、段が得られる。ポリアミド粉末（ＰＰ）のガラス転移温度（ＴＧ（ＰＰ））は、ＤＳＣ図の段高さの半分での温度に対応する。ガラス転移温度を決定するこの方法は、当業者に既知である。
【０２０５】
ポリアミド粉末（ＰＰ）は通常、焼結窓（ＷＰＰ）も有する。焼結窓（ＷＰＰ）は、より詳細に以下に説明するように、融解の開始温度（ＴＭ開始）と結晶化の開始温度（ＴＣ開始）との間の差である。融解の開始温度（ＴＭ開始）及び結晶化の開始温度（ＴＣ開始）は、以下に記載するように決定される。
【０２０６】
ポリアミド粉末（ＰＰ）の焼結窓（ＷＰＰ）は、好ましくは１５〜４０Ｋ（ケルビン）の範囲であり、特に好ましくは２０〜３５Ｋの範囲であり、とりわけ好ましくは２０〜３０Ｋの範囲である。
【０２０７】
よって本発明はまた、ポリアミド粉末（ＰＰ）が焼結窓（ＷＰＰ）を有し、焼結窓（ＷＰＰ）が、融解の開始温度（ＴＭ開始）と結晶化の開始温度（ＴＣ開始）との間の差であり、焼結窓（ＷＰＰ）が１５〜４０Ｋの範囲にある方法を提供する。
【０２０８】
よって本発明はまた、本発明による方法によって得ることができるポリアミド粉末（ＰＰ）を提供する。
【０２０９】
上記で記載したポリアミド粉末（ＰＰ）の特性が理由で、本発明によるポリアミド粉末（ＰＰ）は、焼結粉末（ＳＰ）として特に適している。
【０２１０】
よって本発明はまた、本発明によるポリアミド粉末（ＰＰ）の焼結粉末（ＳＰ）としての使用方法を提供する。
【０２１１】
本発明はさらに、本発明によるポリアミド粉末（ＰＰ）の選択的レーザー焼結による成形体の製造方法を提供する。
【０２１２】
選択的レーザー焼結
選択的レーザー焼結というプロセスは、それ自体当業者に既知であり、例えばＵＳ６１３６９４８及びＷＯ９６／０６８８１に記載されている。
【０２１３】
レーザー焼結では、焼結可能な粉末の第一の層を粉末床に配置し、レーザービームで局所的に短時間照射する。レーザー光線を照射した焼結可能な粉末の一部分のみが選択的に融解する（選択的レーザー焼結）。融解した焼結可能な粉末は融合し、それによって照射領域で均質な融解物を形成する。その後続いてこの領域は再び冷えて、均質な融解物が再凝固する。次いで、粉末床を第一の層の層厚で低下させ、焼結可能な粉末の第二の層を施与し、レーザーで選択的に照射して融解させる。これにより、焼結可能な粉末の上の方の第二の層が低い方の第一の層と結合する。その上第二の層内の焼結可能な粉末の粒子も融解により互いに結合する。粉末床の低下、焼結可能な粉末の施与及び焼結可能な粉末の融解を繰り返すことにより、三次元の成形品を製造することが可能になる。レーザービームを或る位置に選択的に照射することにより、例えば空洞を有する成形品を製造することが可能になる。融解していない焼結可能な粉末自体が支持材料として作用するので、追加の支持材料は必要ではない。
【０２１４】
当業者に既知であり、レーザー照射によって融解可能なあらゆる粉末が、選択的レーザー焼結における焼結可能な粉末として適している。本発明によれば、選択的レーザー焼結において用いられる焼結可能な粉末は、焼結粉末（ＳＰ）としても知られるポリアミド粉末（ＰＰ）である。
【０２１５】
本発明において、「焼結可能な粉末」「ポリアミド粉末（ＰＰ）」及び「焼結粉末（ＳＰ）」という用語は、同意語として使用され得、そして同じ意味を有する。
【０２１６】
選択的レーザー焼結のための適したレーザーは、当業者に既知のものであり、例えばファイバレーザー、Ｎｄ：ＹＡＧレーザー（ネオジムでドープしたイットリウムアルミニウムガーネットレーザー）及び二酸化炭素レーザーが挙げられる。
【０２１７】
選択的レーザー焼結プロセスにおいて特に重要なのは、焼結可能な粉末の融解範囲、いわゆる「焼結窓（Ｗ）」である。焼結可能な粉末が本発明によるポリアミド粉末（ＰＰ）である場合、焼結窓（Ｗ）は本発明において、ポリアミド粉末（ＰＰ）の「焼結窓（ＷＰＰ）」と称する。
【０２１８】
焼結可能な粉末の焼結窓（Ｗ）は、例えば示差走査熱量測定（ＤＳＣ）によって決定され得る。
【０２１９】
示差走査熱量測定では、試料（すなわち本例では焼結可能な粉末の試料）の温度、及び標準の温度が、経時的に直線的に変化する。この目的のために、試料及び標準に熱を供給し／試料及び標準から熱を除去する。試料を標準と同じ温度に保つのに必要な熱量Ｑを決定する。標準に供給される／標準から除去される熱量ＱＲが標準値となる。
【０２２０】
試料が吸熱相変化を受ける場合、試料を標準と同じ温度に保つために、追加の熱量Ｑを供給しなければならない。発熱相変化が起こる場合、試料を標準と同じ温度に保つために、熱量Ｑを除去しなければならない。この測定は、試料に供給される／試料から除去される熱量Ｑが温度Ｔの関数としてプロットされるＤＳＣ図をもたらす。
【０２２１】
測定は通常、最初に加熱ラン（Ｈ）を行うことを伴う。すなわち、試料及び標準を直線的に加熱する。試料が融解する間（固相／液相変化）に、試料を標準と同じ温度に保つために追加の熱量Ｑを供給しなければならない。そしてＤＳＣ図には、融解ピークとして知られるピークが観察される。
【０２２２】
冷却ラン（Ｃ）は通常、加熱ラン（Ｈ）の後に測定する。これは、試料及び標準を直線的に冷却する、すなわち、熱が試料及び基準から除去されることを伴う。結晶化／凝固の過程で熱が放出されるので、試料の結晶化／凝固（液体／固相変化）の間に、より大きい熱量Ｑを除去して試料を標準と同じ温度に保たなければならない。そして冷却ラン（Ｃ）のＤＳＣ図では、結晶化ピークとして知られるピークが融解ピークの反対の方向に観察される。
【０２２３】
本発明において、加熱ラン（Ｈ）の間の加熱は通常、２０Ｋ／分の加熱速度で行われる。本発明において、冷却ラン（Ｃ）の間の冷却は通常、２０Ｋ／分の冷却速度で行われる。
【０２２４】
加熱ラン（Ｈ）及び冷却ラン（Ｃ）を含むＤＳＣ図を、図１に例として示す。ＤＳＣ図は、融解の開始温度（ＴＭ開始）及び結晶化の開始温度（ＴＣ開始）を決定するために使用され得る。
【０２２５】
融解の開始温度（ＴＭ開始）を決定するために、加熱ラン（Ｈ）のベースラインに対して、融解ピーク未満の温度で接線を引く。第二の接線を、融解ピークの第一の湾曲に対して、融解ピークの最大点での温度未満の温度で引く。２つの接線を、それらが交差するまで外挿する。温度軸の交点に対する垂直外挿は、融解の開始温度（ＴＣ開始）を示す。
【０２２６】
結晶化の開始温度（ＴＣ開始）を決定するために、冷却ラン（Ｃ）のベースラインに対して、結晶化ピークを超える温度で接線を引く。第二の接線を、結晶化ピークの湾曲に対して、結晶化ピークの最小点での温度より高い温度で引く。２つの接線を、それらが交差するまで外挿する。温度軸の交点に対する垂直外挿は、結晶化の開始温度（ＴＣ開始）を示す。
【０２２７】
焼結窓（Ｗ）は、融解の開始温度（ＴＭ開始）と結晶化の開始温度（ＴＣ開始）との間の差から得られる。よって：
Ｗ＝  ＴＭ開始  −  ＴＣ開始
本発明において、「焼結窓（Ｗ）」「焼結窓の寸法（Ｗ）」及び「融解の開始温度（ＴＭ開始）と結晶化の開始温度（ＴＣ開始）との間の差」という用語は、同じ意味を有し、同義語として使用する。
【０２２８】
本発明を実施例によってより詳細に説明するが、当該発明を制限するものではない。
【実施例】
【０２２９】
押出混合物（ｅＭ）の製造
押出機中で、ポリアミド６及びＩｒｇａｎｏｘ１０９８（Ｎ，Ｎ’−１，６−ヘキサンジイルビス［３，５−ビス（１，１−ジメチルエチル）−４−ヒドロキシ）を配合し、押出混合物（ｅＭ１）の総質量に対して０．４質量％のＩｒｇａｎｏｘ１０９８含有量を有するポリアミド６を含む押出混合物（ｅＭ１）を得た。
【０２３０】
また、第二の押出混合物（ｅＭ２）の総質量に対して０．３質量％のＳｐｅｚｉａｌｓｃｈｗａｒｚ（カーボンブラック）含有量を有するポリアミド６を含む第二の押出混合物（ｅＭ２）を製造した。
【０２３１】
ポリアミド粉末（ＰＰ）の製造
押出混合物（ｅＭ１）及び（ｅＭ２）を、その後続いて溶媒（ＳＶ）中に溶解し、次いでそこから沈殿させて、ポリアミド粉末（ＰＰ）を得た。本発明の実施例Ｅ１及びＥ２において、第一の押出混合物（ｅＭ１）及び第二の押出混合物（ｅＭ２）を、それぞれ水中のカプロラクタムの混合物（カプロラクタム含有量４２質量％）に溶解し、その後続いてそこから沈殿させた。比較例Ｖ１及びＶ２において、押出混合物（ｅＭ１）及び（ｅＭ２）をそれぞれエタノールに溶解した後、その後続いてそこから沈殿させた。結果を次の表１に示す。
【０２３２】
【表１】
2020506991.tif 000003
【０２３３】
本発明の実施例Ｅ１及びＥ２は、本発明の方法によって著しくかさ密度の高いポリアミド粒子（ＰＰ）がもたらされることを示す。さらに、ポリアミド粉末（ＰＰ）を製造するための本発明による方法は、微粉画分の含有量を著しく減少させる。さらに、本発明により製造されるポリアミド粒子は、より均一な粒子形状を有する。
【図１】
2020506991.tif 000004
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
少なくとも１種の半結晶性ポリアミド（Ｐ）、及び無機顔料及び安定剤からなる群から選択される少なくとも１種の添加剤（Ａ）を含むポリアミド粉末（ＰＰ）を製造する方法であって、以下の工程、
ａ）前記少なくとも１種の半結晶性ポリアミド（Ｐ）及び前記少なくとも１種の添加剤（Ａ）を押出機内で配合して、前記少なくとも１種の半結晶性ポリアミド（Ｐ）及び前記少なくとも１種の添加剤（Ａ）を含む配合混合物（ｃＭ）を得る工程、
ｂ）工程ａ）で得られた前記配合混合物（ｃＭ）を前記押出機から押出して、前記少なくとも１種の半結晶性ポリアミド（Ｐ）及び前記少なくとも１種の添加剤（Ａ）を含む押出混合物（ｅＭ）を得る工程、
ｃ）工程ｂ）で得られた前記押出混合物（ｅＭ）を溶媒（ＳＶ）中に導入して、前記押出混合物（ｅＭ）及び前記溶媒（ＳＶ）を含む第一の懸濁液（Ｓ１）を得、前記溶媒（ＳＶ）がラクタム及び水を含む工程、
ｄ）工程ｃ）で得られた前記第一の懸濁液（Ｓ１）を第一の温度（Ｔ１）に加熱し、前記押出混合物（ｅＭ）に存在する前記少なくとも１種の半結晶性ポリアミド（Ｐ）を前記溶媒（ＳＶ）中に溶解させて、前記溶媒（ＳＶ）中に溶解した前記少なくとも１種の半結晶性ポリアミド（Ｐ）及び前記少なくとも１種の添加剤（Ａ）を含む混合物（Ｇ）を得る工程、
ｅ）工程ｄ）で得られた前記混合物（Ｇ）を第二の温度（Ｔ２）に冷却し、前記少なくとも１種の半結晶性ポリアミド（Ｐ）を結晶化させて、前記溶媒（ＳＶ）中に懸濁した前記ポリアミド粉末（ＰＰ）を含む第二の懸濁液（Ｓ２）を得る工程、
ｆ）工程ｅ）で得られた前記第二の懸濁液（Ｓ２）から前記ポリアミド粉末（ＰＰ）を分離する工程、
を含む方法。
【請求項２】
工程ｄ）において、工程ｃ）で得られた前記第一の懸濁液（Ｓ１）を１４０℃〜２００℃の範囲の第一の温度（Ｔ１）に加熱する、請求項１に記載の方法。
【請求項３】
工程ｅ）において、工程ｄ）で得られた前記混合物（Ｇ）を１００℃〜１４０℃の範囲の第二の温度（Ｔ２）に冷却する、請求項１又は２に記載の方法。
【請求項４】
工程ｃ）で得られた前記第一の懸濁液（Ｓ１）が、前記第一の懸濁液（Ｓ１）の総質量に対して、１質量％〜２５質量％の範囲の前記押出混合物（ｅＭ）、及び７５質量％〜９９質量％の範囲の前記溶媒（ＳＶ）を含む、請求項１から３のいずれか一項に記載の方法。
【請求項５】
工程ｂ）で得られた前記押出混合物（ｅＭ）が、前記押出混合物（ｅＭ）の総質量に対して、０．０５質量％〜５質量％の範囲の前記少なくとも１種の添加剤（Ａ）を含む、請求項１から４のいずれか一項に記載の方法。
【請求項６】
工程ｂ）で得られた前記押出混合物（ｅＭ）が、前記押出混合物（ｅＭ）の全質量に対して、＞５質量％〜５０質量％の範囲の前記少なくとも１種の添加剤（Ａ）を含む、請求項１から４のいずれか一項に記載の方法。
【請求項７】
前記少なくとも１種のポリアミド（Ｐ）が、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６／６Ｔ、ＰＡ６／６Ｉ、ＰＡ６／６Ｉ６Ｔ、ＰＡ６．３６、ＰＡ６／６６、ＰＡ６／１２、ＰＡ６６／６／６１０、ＰＡ  ＰＡＣＭ１２、ＰＡ６Ｉ／６Ｔ／ＰＡＣＭ、及び上述のポリアミドの２種以上のコポリアミドからなる群から選択される、請求項１から６のいずれか一項に記載の方法。
【請求項８】
前記安定剤が、立体障害フェノール、立体障害アミン、ホスファイト及び銅安定剤からなる群から選択される、請求項１から７のいずれか一項に記載の方法。
【請求項９】
少なくとも前記混合物（Ｇ）をスターラーで工程ｅ）の間に撹拌し、前記混合物（Ｇ）へのスターラーの比出力量が１００〜５００Ｗ／ｍ３の範囲である、請求項１から８のいずれか一項に記載の方法。
【請求項１０】
工程ｂ）の間の押出しにおいて、前記配合混合物（ｃＭ）を０．５〜６ｍｍの範囲の粒度にペレット化する、請求項１から９のいずれか一項に記載の方法。
【請求項１１】
無機顔料がカーボンブラック及び金属酸化物からなる群から選択される、請求項１から１０のいずれか一項に記載の方法。
【請求項１２】
請求項１から１１のいずれか一項に記載の方法によって得ることができるポリアミド粉末（ＰＰ）。
【請求項１３】
請求項１２に記載のポリアミド粉末（ＰＰ）を、焼結粉末（ＳＰ）として使用する方法。
【請求項１４】
請求項１２に記載のポリアミド粉末（ＰＰ）の選択的レーザー焼結による成形体を製造するための方法。
【国際調査報告】
2020506991.tif 000005
2020506991.tif 000006
2020506991.tif 000007
2020506991.tif 000008